(57)【要約】【課題】光照射により励起して、光触媒として機能できる光励起半導体を提供する。【解決手段】本発明の光励起半導体は、ペロブスカイト型酸化物の半導体であって、一般式：ＢａＺｒxＣｅyＭ1-x-yＯ3-α（式中、Ｍは３価の元素から選択される少なくとも１種の元素であり、ｘ及びｙは０よりも大きく１未満の数値で、且つｘ＋ｙ＜１を満たし、αは酸素欠損量で、０よりも大きく１．５未満の数値である。）で表される組成を有する。【選択図】なし【特許請求の範囲】
【請求項１】
ペロブスカイト型酸化物の半導体であって、
一般式：ＢａＺｒxＣｅyＭ1-x-yＯ3-α
（式中、Ｍは３価の元素から選択される少なくとも１種の元素であり、ｘ及びｙは０よりも大きく１未満の数値で、且つｘ＋ｙ＜１を満たし、αは酸素欠損量で、０よりも大きく１．５未満の数値である。）
で表される組成を有する、光励起半導体。
【請求項２】
前記一般式：ＢａＺｒxＣｅyＭ1-x-yＯ3-αにおいて、ｘが０．１５以上０．６以下、ｙが０．２以上０．６５以下、１−ｘ−ｙが０．１以上０．３５以下である、請求項１に記載の光励起半導体。
【請求項３】
前記一般式：ＢａＺｒxＣｅyＭ1-x-yＯ3-αにおいて、ＭがＩｎ及びＧｄからなる群から選択される少なくとも何れか１種である、請求項１に記載の光励起半導体。
【請求項４】
前記一般式：ＢａＺｒxＣｅyＭ1-x-yＯ3-αにおいて、ＭがＩｎであり、ｘが０．２以上０．６以下、ｙが０．２以上０．５以下、１−ｘ−ｙが０．１以上０．２以下である、請求項３に記載の光励起半導体。
【請求項５】
ＢａＺｒ0.6Ｃｅ0.2Ｉｎ0.2Ｏ3-α、ＢａＺｒ0.5Ｃｅ0.3Ｉｎ0.2Ｏ3-α、ＢａＺｒ0.4Ｃｅ0.4Ｉｎ0.2Ｏ3-α又はＢａＺｒ0.6Ｃｅ0.3Ｉｎ0.1Ｏ3-αで表される組成を有する、請求項４に記載の光励起半導体。
【請求項６】
前記一般式：ＢａＺｒxＣｅyＭ1-x-yＯ3-αにおいて、ＭがＧｄであり、ｘが０．４以上０．６以下、ｙが０．２以上０．５以下、１−ｘ−ｙが０．１以上０．３５以下である、請求項３に記載の光励起半導体。
【請求項７】
ＢａＺｒ0.6Ｃｅ0.2Ｇｄ0.2Ｏ3-α、ＢａＺｒ0.5Ｃｅ0.4Ｇｄ0.1Ｏ3-α又はＢａＺｒ0.4Ｃｅ0.5Ｇｄ0.1Ｏ3-αで表される組成を有する、請求項６に記載の光励起半導体。
【請求項８】
前記ペロブスカイト型酸化物が単相の焼結体であって、密度が理論密度の９６％以上である、請求項１〜７の何れか１項に記載の光励起半導体。
【請求項９】
前記ペロブスカイト型酸化物が単相の焼結体であって、前記焼結体の粒塊径が０．１μｍ以上３０μｍ以下である、請求項１〜８の何れか１項に記載の光励起半導体。
【請求項１０】
前記光励起半導体が光触媒である、請求項１〜９の何れか１項に記載の光励起半導体。
【請求項１１】
請求項１〜１０の何れか１項に記載の光励起半導体を含む、デバイス。
【請求項１２】
前記光励起半導体を含む粉末又は膜を備えた、請求項１１に記載のデバイス。
【請求項１３】
前記光励起半導体を含む電極を備えた、請求項１１又は１２に記載のデバイス。
【請求項１４】
前記光励起半導体に光を照射することによって発電させる、請求項１１〜１３の何れか１項に記載のデバイス。
【請求項１５】
前記光励起半導体に光を照射することによって水を分解し、水素及び酸素の少なくとも何れか一方を生成する、請求項１１〜１３の何れか１項に記載のデバイス。
【請求項１６】
前記光励起半導体に光を照射することによって有機物を分解する、請求項１１〜１３の何れか１項に記載のデバイス。
【請求項１７】
前記光励起半導体に光を照射することによって有機物の部分還元又は部分酸化を行う、請求項１１〜１３の何れか１項に記載のデバイス。
【請求項１８】
前記光励起半導体が、太陽光を透過させるセル内に収容されている、請求項１１〜１７の何れか１項に記載のデバイス。
【請求項１９】
前記光励起半導体に光を照射する際に、蛍光灯が用いられる、請求項１１〜１７の何れか１項に記載のデバイス。
【発明の詳細な説明】
【技術分野】
【０００１】
本発明は、光励起半導体と、それを用いたデバイスとに関する。
【背景技術】
【０００２】
炭酸ガス排出削減、エネルギーのクリーン化の観点から、水素エネルギーシステムが注目されている。水素をエネルギー媒体に使うことにより、燃料電池で電気や熱、直接燃焼で熱や動力として使用できる。この時、最終生成物は無害で安全な水となり、クリーンなエネルギー循環サイクルが創出できる。エネルギー媒体としての水素は、天然にも存在するが、ほとんどは、石油や天然ガスから触媒によるクラッキングにより製造される。また、水を電気分解することにより、水素と酸素を製造することも可能であるが、電気分解するための電気エネルギーが必要であり、根本的な解決策とはいえない。なお、太陽電池により光エネルギーを電気に変え、その電力で電気分解するシステムも可能であるが、太陽電池の製造コスト、エネルギー消費量、蓄電技術を考慮すると、必ずしも有効な製造方法とはいえない。
【０００３】
これに対し、光触媒を用いた水素生成は、水と太陽光とから直接水素を製造するシステムであり、太陽光エネルギーを有効に水素エネルギーに変換できる。ただし、代表的な光触媒のアナタース型の酸化チタンを用いても、太陽光変換効率は０．５％程度であり、まだまだ効率を向上させる必要がある。太陽光変換効率を向上させる手段の一つとして、材料の可視光励起化が挙げられる。したがって、可視光応答型光触媒材料の開発が待たれている。一方、効率よく水素を製造するセル、デバイス及び装置の検討もされつつある。これらを大きく分けると、粉末式と電極式とに分けられる。
【０００４】
粉末式は、水溶液に直接粉末化した光触媒材料を分散させて、粒子に光を照射することにより水素と酸素とを生成させ、一定量のガスが生成したところで、酸素と水素とを互いに分離して取り出す方式である。一方、電極式では、光触媒材料をＩＴＯ（Indium Tin Oxide）膜や導電性基板上に塗布することによって成膜し、電極化したものを用いる。電極式では、この光触媒膜が形成された電極と、対極としての白金板等の導電体とを導線で接続し、光触媒膜が形成された電極に光を照射することによって、酸素発生と同時に励起した電子を対極に導き、対極で水素を発生させる。粉末式は構造が簡単で簡便であるが、水素と酸素との分離が困難であるため、効率が低下する。電極式では、水素と酸素とが別々の極で発生するので水素と酸素との分離は簡単であるが、光触媒材料を電極に成形するという制約が発生する。
【０００５】
また、上記のような水素をエネルギー媒体に使うシステムと同様に、太陽光を直接電気に変換するデバイスである太陽電池も、エネルギーのクリーン化という観点から非常に注目されている。太陽電池は、通常、ｐ型半導体とｎ型半導体とを貼り合わせ、ｐ型半導体とｎ型半導体との間に生じる光起電力を電気として取り出す仕組みである。太陽電池では、中心となる半導体材料としてＳｉ結晶体又はアモルファスＳｉが用いられ、これにドーパントを添加してｎ型半導体とｐ型半導体とが創られていた。
【０００６】
さて、現状、水を分解して水素及び酸素を生成できる光触媒性能を持ち合わせた化合物は少なく、稀である。可視光励起の光触媒に関しては、水分解可能な光触媒として、Ｔａ3Ｎ5、Ａｇ3ＶＯ4程度が報告されているにすぎなかった。そこで、太陽光（紫外光−可視光）を吸収、励起し、なおかつ、水を水素と酸素とに分解できる光触媒材料のさらなる開発が待たれていた。また、材料構造体別にみると、ＳｒＴｉＯ3、ＢａＴｉＯ3、ＣａＴｉＯ3及びＢａＺｒＯ3等のペロブスカイト型酸化物（例えば特許文献１〜５参照）や、ＷＯ3等の単純酸化物で光触媒特性は見出されていたものの（例えば、非特許文献２参照）、太陽光変換効率という点では充分ではなかった。また、油脂や有機物を分解する、あるいは部分酸化又は部分還元する光触媒としても、太陽光や蛍光灯を利用して有機物を分解できる材料がほとんどないのが現状であった。また、太陽電池用の光励起半導体としても、ＣｄＳ、ＣｕＩｎＳ、ＳｉＣ、Ｔｅ、Ｓｅ、Ｉｎ、Ｇａ等カルコゲナイドが使われてきたが、水分に強く、可視光を吸収励起できる酸化物半導体は見つけられていなかった。
【先行技術文献】
【特許文献】
【０００７】
【特許文献１】特開平７−２４３２９号公報
【特許文献２】特開平８−１９６９１２号公報
【特許文献３】特開平１０−２４４１６４号公報
【特許文献４】特開２００５−１０３４９６号公報
【特許文献５】特開２００３−１５５４４０号公報
【非特許文献】
【０００８】
【非特許文献１】光機能材料研究会、会報光触媒（第１１回シンポジウム）、Ｖｏｌ．５，２２−３１（２００４）
【非特許文献２】Ｙｕｎｐｅｎｇ  Ｙｕａｎら、Ｉｎｔｅｒｎａｔｉｏｎａｌ  Ｊ．  Ｈｙｄｒｏｇｅｎ  Ｅｎｅｒｇｙ、３３、５９４１（２００８）
【発明の概要】
【発明が解決しようとする課題】
【０００９】
光を光触媒に照射して水から水素を生成させるデバイスにおいて、水の酸化還元分解が可能で、且つ太陽光を利用できる光触媒材料は非常に少なかった。また、有機物の分解や、有機物の部分酸化又は部分還元が可能な光触媒材料においても、太陽光や蛍光灯を利用できる光触媒材料がほとんどなかった。また、可視光応答型光触媒材料として今までに報告されているＴａ3Ｎ5やＡｇ3ＶＯ4は、窒化物や銀を用いる材料であるため、コストの点で課題があった。光触媒として、高い吸光性のみならず、コストも考慮に入れた材料開発が必要であった。
【００１０】
そこで、本発明は、上記従来の問題点に鑑み、太陽光により効率良く励起して光触媒として機能できる材料を提供することを目的とする。さらに、本発明は、そのような材料を用いて、太陽光の利用が可能なデバイスを提供することも目的とする。
【課題を解決するための手段】
【００１１】
本発明は、ペロブスカイト型酸化物の半導体であって、一般式：ＢａＺｒxＣｅyＭ1-x-yＯ3-α（式中、Ｍは３価の元素から選択される少なくとも１種の元素であり、ｘ及びｙは０よりも大きく１未満の数値で、且つｘ＋ｙ＜１を満たし、αは酸素欠損量で、０よりも大きく１．５未満の数値である。）で表される組成を有する、光励起半導体を提供する。
【００１２】
また、本発明は、上記本発明の光励起半導体を含むデバイスを提供する。
【発明の効果】
【００１３】
本発明の光励起半導体は、紫外光−可視光（少なくとも２５４ｎｍ以上の波長を有する光）により励起して、光触媒として機能することが可能である。すなわち、本発明の光励起半導体は、太陽光を利用できる光触媒である。したがって、本発明の光励起半導体によれば、従来には無い、太陽光の利用が可能な、光触媒水素生成デバイス、有機分解デバイス及び有機物の部分酸化還元デバイス等のデバイスを提供できる。
【図面の簡単な説明】
【００１４】
【図１】水の酸化還元分解における光触媒特性を説明する模式図である。
【図２】従来物質及び本発明の光励起半導体のバンドギャップ示す図である。
【図３】水素生成実験装置の概略図である。
【図４】本発明の光励起半導体の実施例１のＸ線回折パターンを示す図である。
【図５】（ａ）は、本発明の光励起半導体の実施例１〜７の紫外光−可視光分光光度分析の結果を示す図であり、（ｂ）は、本発明の光励起半導体の実施例８〜１６の紫外光−可視光分光光度分析の結果を示す図である。
【図６】（ａ）は実施例１の光励起半導体について、４２０ｎｍ以上８００ｎｍ以下の波長を有する光の照射による水素発生特性を示す図であり、（ｂ）は実施例１の光励起半導体について、４２０ｎｍ以上８００ｎｍ以下の波長を有する光の照射による酸素発生特性を示す図である。
【図７】（ａ）は、太陽光を利用した水素生成デバイスの一例を示す概略図であり、（ｂ）は、太陽光を利用した水素生成デバイスの別の例を示す概略図である。
【図８】太陽電池の一例を示す概略図である。
【図９】抗菌及び脱臭デバイスの一例を示す概略図である。
【図１０】（ａ）は、水質浄化デバイスの一例を示す概略図であり、（ｂ）は、水質浄化デバイスの別の例を示す概略図である。
【発明を実施するための形態】
【００１５】
以下、本発明の実施の形態を、図面を参照しながら詳細に説明する。なお、以下の実施の形態は一例であり、本発明は以下の実施の形態に限定されない。
【００１６】
（実施の形態１）
本発明の光励起半導体の実施の形態について説明する。
【００１７】
本実施の形態の光励起半導体は、ペロブスカイト型酸化物の半導体であって、一般式：ＢａＺｒxＣｅyＭ1-x-yＯ3-α（式中、Ｍは３価の元素から選択される少なくとも１種の元素であり、ｘ及びｙは０よりも大きく１未満の数値で、且つｘ＋ｙ＜１を満たし、αは酸素欠損量で、０よりも大きく１．５未満の数値である。）で表される組成を有する。この光励起半導体は、紫外光−可視光によって励起して、光触媒として機能する。このような光励起半導体は、焼成温度が比較的低いため製造が容易である。また、良好な導電性が得られる場合もある。
【００１８】
本実施の形態の光励起半導体では、一般式：ＢａＺｒxＣｅyＭ1-x-yＯ3-αにおいて、ｘが０．１５以上０．６以下、ｙが０．２以上０．６５以下、１−ｘ−ｙが０．１以上０．３５以下、とすることが好ましい。このような光励起半導体は、可視光励起を実現しやすい。
【００１９】
本実施の形態の光励起半導体では、一般式：ＢａＺｒxＣｅyＭ1-x-yＯ3-αにおいて、ＭがＩｎ及びＧｄからなる群から選択される少なくとも何れか１種であることが好ましい。ＭをＩｎ及びＧｄからなる群から選択される少なくとも何れか１種とすることにより、光励起半導体が発色し易くなるので、可視光吸収を実現し易くなる。
【００２０】
例えばＭがＩｎの場合、すなわち本実施の形態の光励起半導体がＢａＺｒxＣｅyＩｎ1-x-yＯ3-αで表される場合は、ｘが０．２以上０．６以下、ｙが０．２以上０．５以下、１−ｘ−ｙが０．１以上０．２以下であることが好ましい。このような光励起半導体は、可視光による励起が可能であるため、太陽光変換効率をより向上させることができる。例えば、ＢａＺｒ0.6Ｃｅ0.2Ｉｎ0.2Ｏ3-α、ＢａＺｒ0.5Ｃｅ0.3Ｉｎ0.2Ｏ3-α、ＢａＺｒ0.4Ｃｅ0.4Ｉｎ0.2Ｏ3-α及びＢａＺｒ0.6Ｃｅ0.3Ｉｎ0.1Ｏ3-αで表される組成を有する光励起半導体は、高い太陽光変換効率を実現できる。
【００２１】
また、例えばＭがＧｄの場合、すなわち本実施の形態の光励起半導体がＢａＺｒxＣｅyＧｄ1-x-yＯ3-αで表される場合は、ｘが０．４以上０．６以下、ｙが０．２以上０．５以下、１−ｘ−ｙが０．１以上０．３５以下であることが好ましい。このような光励起半導体は、可視光による励起が可能であるため、太陽光変換効率をより向上させることができる。例えば、ＢａＺｒ0.6Ｃｅ0.2Ｇｄ0.2Ｏ3-α、ＢａＺｒ0.5Ｃｅ0.4Ｇｄ0.1Ｏ3-α及びＢａＺｒ0.4Ｃｅ0.5Ｇｄ0.1Ｏ3-αで表される組成を有する光励起半導体は、高い太陽光変換効率を実現できる。
【００２２】
本実施の形態の光励起半導体の大きさは、その用途に応じて選択すればよいため、特には限定されない。しかしながら、本実施の形態の光励起半導体であるペロブスカイト型酸化物が単相の焼結体である場合、当該焼結体の平均粒塊径が０．１μｍ以上３０μｍ以下であることが好ましい。このような平均粒塊径の範囲を満たすことにより、耐水性に優れた光励起半導体を実現できる。
【００２３】
また、本実施の形態の光励起半導体であるペロブスカイト型酸化物が単相の焼結体である場合、耐水性を向上させるために、密度が理論密度の９６％以上であることが好ましい。
【００２４】
本実施の形態の光励起半導体は、ＢａＺｒＯ3及びＢａＣｅＯ3を母体とし、ＺｒとＣｅとの一部をＩｎ、Ｇｄ、Ｇａ等の３価の元素Ｍで置換した材料である。本実施の形態の光励起半導体の母体のひとつであるＢａＺｒＯ3は、従来、強誘電体母体や、高温焼成用のるつぼ等に使用されており、大気中及び水中で化学的にも機械的にも安定なペロブスカイト型酸化物である。ＢａＺｒＯ3の結晶系は、ほぼ立方晶をとり、３次元等方性に優れ、機械的強度に優れる。ＢａＺｒＯ3の光学的な性質としては、白色に近く、周囲の水分の影響で少し薄黄緑を帯びる。ＢａＺｒＯ3は、ＵＶ−Ｖｉｓ分光分析では４２０ｎｍ付近に吸収波長をもち、絶縁体に近い、ごく一般的なセラミックスである。一方、もうひとつの母体となるＢａＣｅＯ3は、プロトン及び酸化物イオン伝導体の母体となり、Ｃｅの一部を３価の元素で置換することにより、ｐ型半導体のイオン伝導体となる。
【００２５】
ＢａＺｒxＣｅyＭ1-x-yＯ3-αのイオン伝導性については、本発明者らが詳しく調べており、ＺｒとＣｅの一部をＩｎ、Ｇｄ、Ｇａ等の３価の元素で置換した材料がプロトン伝導性を示すことを、既に報告している（特許第３７３３０３０、米国特許第６５１７６９３、欧州特許第１３６２８３１）。４価のＺｒ及びＣｅの一部を３価の元素で置換することにより、酸素欠陥をバルク内で作り、酸素欠損が正孔により電荷補償されるとともに、正孔が外部のプロトンと交換反応してプロトン伝導性を発現することが見出されている。また、これらの材料が、１００００時間以上の恒温恒湿中でも、１００時間以上の沸騰水中でも安定であることを確認している。
【００２６】
次に、本発明の光励起半導体の作製方法について、その一例を説明する。本発明の光励起半導体である、一般式：ＢａＺｒxＣｅyＭ1-x-yＯ3-αで表される組成を有する半導体は、一般的な高温固相反応により合成できる。Ｍが、Ｉｎ又はＧｄの場合は、例えば、酢酸バリウムと、水酸化ジルコニウムと、酸化セリウムと、酸化インジウム又は酸化ガドリニウムとの粉末原料を、それぞれ所定の量で混合し、メノウ乳鉢中でエタノール溶媒を用いて粉砕混合を行う。充分に混合した後、溶媒を除去し、更にバーナーで脱脂して、再度メノウ乳鉢中で粉砕混合を繰り返した後、円柱状にプレス成形して、１２００℃〜１５００℃、１０時間〜１２時間焼成を行う。焼成したものを粗粉砕、その後ベンゼン又はシクロヘキサン溶媒中で遊星ボールミル粉砕をして、粒径３μｍ以下に造粒する。得られた粉末を１５０℃で真空乾燥させた後、２トン／ｃｍ2で一軸プレス及び静水圧プレスをして円柱に成形し、直ちに１５００℃〜１７００℃、６時間〜１２時間焼成して、焼結体を合成する。この方法により得られる焼結体は単相のペロブスカイト型酸化物であり、充分緻密で、その密度を理論密度の９６％以上とすることができる。上記のような方法で、前記一般式：ＢａＺｒxＣｅyＭ1-x-yＯ3-αを満たす種々の組成の焼結体試料を作製し、例えばＳＥＭによる断面観察で確認したところ、粒塊径は１〜３０μｍの範囲であった。
【００２７】
後に示す本発明の光励起半導体の実施例では、結晶構造、組成、紫外光−可視光吸収分光特性、光触媒特性等の諸物性を調べるため、上記のような方法で作製した焼結体試料を厚さ０．４〜０．６ｍｍ、直径１３〜１６ｍｍのディスク状に加工し、各々分析調査を行った。物性の分析方法については、後述する。
【００２８】
まず、光触媒特性について説明する。光触媒特性は、図１に示すように、絶縁体に近い半導体に外部から光４を照射することにより、半導体が、電子構造の伝導帯１と価電子帯３との間に存在する禁制帯（バンドギャップ）２の幅に相当する光を吸収し、まず価電子帯３の電子が励起する。励起した電子６は、伝導帯１に移る。この電子６が半導体のバルク表面に移動して、還元反応を起こす。水があれば水を還元して水素を生成し、酸素があれば酸素を還元してスーパーオキサイドアニオンが生成すると考えられている。一方、価電子帯３から電子が抜けた後は、正の電荷をもった正孔５が生成する。この正孔５が半導体のバルク表面に移動し、強い酸化反応を起こす。水があればＯＨラジカルを生成し、近くに有機物があれば有機物を強力に酸化して水とＣＯ2とに分解する。また、水が周りにあれば水を酸化して、酸素を生成する。従来、光触媒として知られている酸化チタンでは、有機分解することも、水から水素と酸素を生成させることも確認されており、光触媒特性を有機物や水の分解により確認できる。一般に、有機物分解の光触媒特性では、特にＯＨラジカルの酸化力が検討され、価電子帯の上端（酸化電位）が真空準位で小さいほど（標準水素電極電位では大きいほど）、酸化力が大きいとされている。例えば、酸化チタンの酸化電位は、真空準位で−７．５４ｅＶ、標準水素電極電位で３．１Ｖと計測されている（図２参照）。また、酸化チタンの伝導帯の下端（還元電位）は、真空準位で−４．３４ｅＶ、標準水素電極電位で−０．１Ｖとなる。すなわち、酸化チタンのバンドギャップは３．２ｅＶと計測されている。有機物分解では、標準水素電極電位で、特に酸化電位が水の酸化電位１．２３Ｖよりも大きい材料であれば、問題なく使用できると考えられており、バンドギャップに相当する光を照射することで、光触媒反応を推進させることができる。例えば酸化チタンであると、バンドギャップは３．２ｅＶであるので、光の波長にすると、１２４０ｎｍ／３．２ｅＶで、波長λ：３８７．５ｎｍ以下の紫外光線を照射することで、酸化チタンの光触媒反応を起こすことができる。しかしながら、水を光触媒反応で分解し、水素と酸素とに分解する反応は、より物質エネルギーを高い状態、すなわちギプスの自由エネルギーを高くする方向の反応になるので、光エネルギーを水素等の化学エネルギーポテンシャルとして変換することに相当する。従って、太陽光等の可視光をたくさん含む光を利用するには、価電子帯の上端の準位（酸化電位）と伝導帯の下端の準位（還元電位）とが、水の酸化還元電位を挟むような電位であることが必要であり、さらには可視光吸収するバンドギャップを有することが望ましい。可視光吸収にするためにはバンドギャップを縮める必要があり、バンドギャップを縮めると、価電子帯の上端の準位が真空準位において上昇（酸化電位が縮小）し、トレードオフとなる。Ｓｉ半導体のバンドギャップ（１．１ｅＶ）及び、価電子帯の上端の準位（酸化準位）、伝導帯の下端の準位（還元電位）を、図２に併せて示す。これによると、太陽電池で使われるＳｉ半導体では、水の分解ができないことがわかる。いずれにせよ、従来の材料では、化合物半導体を除いて、バンドギャップの狭い、光触媒反応を起こすことができる酸化物半導体は見つかっていなかった。また、バンドギャップの小さいＣｄＳ、ＣｕＩｎＳ等の化合物半導体のほとんどは、水中で光照射させると、自己酸化してしまい（ＳよりもＯの結合が強いため）、物質自体が溶解してゆく。つまり、バンドギャップの小さい、水中で安定な酸化物が見つけられていなかった。
【００２９】
以上の説明で明らかなように、水中で、評価対象である材料に紫外光−可視光を照射し、水素及び酸素を発生させることができれば、その材料について光触媒反応が指向するものと判断できる。また、可視光照射によって水を分解できる材料（光励起半導体）であれば、可視光照射による励起によって電子と正孔の流れが生じるので、太陽電池にも使用できる。特に、ｐ型半導体として得られる材料は重要となる。光励起半導体が設けられた光触媒電極と、当該光触媒電極と電気的に接続された対極とを水中に配置して光を照射した際に、水素と酸素とが発生する反応式を次に示す。
【００３０】
【化１】
2011139978.tif 000002
【００３１】
前述のとおり、本発明の光励起半導体は、ＢａＺｒＯ3及びＢａＣｅＯ3を母体として、Ｚｒ及びＣｅの一部をＩｎ、Ｇａ、Ｇｄ等の３価の元素で置換した材料であり、基本的にペロブスカイト型酸化物の単相多結晶体である。このような材料の結晶構造をＸ線回折により調べた結果、結晶系は立方晶、正方晶又は斜方晶であった。また、本発明の光励起半導体は、その密度を、結晶格子から求められる理論密度の９６％以上とすることができる。
【００３２】
このようにして作られたＢａＺｒxＣｅyＭ1-x-yＯ3-α材料について、紫外−可視光分光光度分析を行ったところ、Ｚｒ及びＣｅの一部をＩｎ及びＧｄ等の３価の元素に置換することにより紫外−可視光吸収帯を発現することが、今回明らかになった。すなわち、このような材料は、狭いバンドギャップを持つ半導体であることが明らかになった。また、Ｉｎ及びＧｄ等の置換量について、前記一般式：ＢａＺｒxＣｅyＭ1-x-yＯ3-αにおいて、ｘが０．２以上０．６以下、ｙが０．２以上０．５以下、１−ｘ−ｙが０．１以上０．３５以下を満たす化合物を選択すると、可視光吸収（より狭いバンドギャップ）を実現できることがわかった。例えば、ＢａＺｒ0.4Ｃｅ0.4Ｉｎ0.2Ｏ3-α（αは不確定酸素欠損量）は、６２０ｎｍ以下の可視光を吸収（バンドギャップ：１．４６ｅＶ）でき、電子励起することが明らかになった。
【００３３】
電子励起は、水の光分解で実証される。光触媒反応でもあるが、水を水素と酸素とに分離するには、前述のとおり、その光触媒材料が一定の価電子帯上端準位（酸化電位）と伝導帯下端準位（還元準位）とを持ち合わせないと、光励起しても水分解が起こらない。そこで、本発明の光励起半導体の種々の材料について、水分解の実験を行った。ここでは、粉末材料に、紫外光−可視光を照射して、水素と酸素との発生反応を調べた。なお、この方法では、水素と酸素とが同時に発生した場合に、材料表面、水中等で水素と酸素とが再結合し、正確な量が測定できない。そのため、犠牲試薬等を用いる方法で調べた。この結果、本発明の光励起半導体の構成要件を満たすいずれの材料（前記一般式：ＢａＺｒxＣｅyＭ1-x-yＯ3-αの組成を有する材料）でも、水素と酸素の発生が確認された。すなわち、本発明の光励起半導体は、一定の価電子帯上端準位（酸化電位）と伝導帯下端準位（還元準位）とを持ち合わせた光触媒材料、つまり、価電子帯上端準位−５．６７ｅＶ以下（酸化電位：ＮＨＥ１．２３Ｖ以上）の真空エネルギー準位（酸化電位）を持ち、伝導帯下端準位−４．４４ｅＶ以上（還元準位：ＮＨＥ０．０Ｖ以下）の真空エネルギー準位（還元準位）を持つことが実証され、太陽光等の光で、太陽電池の半導体材料としてのみならず、水分解の光触媒材料としても実用できることがわかった。
【００３４】
触媒特性は、Ｚｒの一部を３価の元素に置換しないＢａＺｒＯ3等も発現することが以前に示唆されていたが（非特許文献２参照）、ＢａＺｒxＣｅyＭ1-x-yＯ3-αについては調べられていなかった。本発明の光励起半導体は、立方晶に近いペロブスカイト型構造を保ちながら、３価の元素が導入されることで酸素空孔、すなわち正孔が導入されることになる。Ｚｒ、Ｃｅ又は置換元素（Ｍ）の周りが酸素欠損し、その為、空の伝導帯軌道が生じたと考えられる。励起電子は、この伝導帯に収まることになるのではないかと推測される。
【００３５】
後に示す本発明の光励起半導体の実施例について、結晶構造、組成、紫外光−可視光吸収分光特性、光触媒特性等の諸物性を調べるために、前記焼結体試料を用いて行った前記諸物性の分析方法は、以下のとおりである。
【００３６】
（Ａ）組成分析
蛍光Ｘ線を用いて組成分析を行った。装置は、株式会社島津製作所製のエネルギー分散型蛍光Ｘ線分析装置ＥＤＸ−７００を用い、前記焼結体試料の表面組成比を算出した。
【００３７】
（Ｂ）結晶構造分析
結晶構造は、株式会社リガク製の粉末Ｘ線回折装置（ＣｕＫα）ｒｉｎｔ２１００システムにより回折パターンを観察し、粉末Ｘ線回折パターン総合解析ソフトウェアＪＡＤＥ６．０によるリートベルト解析により、格子定数をフィティッング推算により求めた。試料には、前記焼結体試料を用いた。
【００３８】
（Ｃ）密度
密度は、Ｈｅガス置換型のマルチボリュームピクノメーター（ＭＩＣＲＯＭＥＲＩＴＩＣＳ１３０５）を用い、体積を求め、別途質量を測量し、算出した。試料は、前記焼結体試料を用いた。
【００３９】
（Ｄ）紫外光−可視光分光光度分析
吸光度分析は、日本分光株式会社製のＵ−６５０  Ｓｐｅｃｔｒｏｐｈｏｔｏｍｅｔｅｒを用い、Ｋｕｂｅｌｋａ−Ｍｕｎｋ変換して、分析した。試料には、前記焼結体試料を用いた。
【００４０】
（Ｅ）恒温恒湿試験及び煮沸耐久性試験
恒温恒湿試験として、前記焼結体試料を、８５℃、８５％ＲＨ（Ｒｅｌａｔｉｖｅ  Ｈｕｍｉｄｉｔｙ）中に放置し、表面劣化観察を行った。また、煮沸耐久性試験として、焼結体試料をｐＨ７の１００℃の水中に投入し、１００時間までの溶解の度合いをｐＨにより調べた。ｐＨは、堀場製作所ｐＨメーターＦ１４により、一旦降温して２５℃にて計測した。
【００４１】
（Ｆ）光触媒特性、光励起半導体
光触媒特性を調べる方法には、有機物の分解、接触角の測定等、いくつかあるが、本実施の形態では、直接的に試料に、波長４２０ｎｍ〜８００ｎｍの連続スペクトルを持つキセノンランプ光（３００Ｗ、２０Ｖ）、又は紫外光励起する場合のための水銀灯（波長２５４ｎｍ）を照射し、最も酸化還元が困難な、水を直接分解する反応で調査した。水の分解が可能であるということは、同様に、有機物の分解も可能な材料であるといえる。さらに、水の分解が可能であるということは、有機物の部分酸化又は部分還元も可能な材料であることも意味する。もちろん、酸化還元が発生することは、試料からの電子の受供与があるという事実となるので、その試料が光励起半導体である証拠となる。
【００４２】
水溶液中に粉末状の試料を分散させ、光照射したときの水素及び酸素の発生量で評価した。なお、水素及び酸素の発生反応は、試料の材料表面で同時に進行すると考えられるので、材料表面の水素と酸素との再結合、及び、液中、気体捕集上での再結合を考慮して、酸化反応及び還元反応のどちらか一方をコンペンサイトする犠牲試薬を用い、水素及び酸素の生成量を別々に測量した。水素発生を観るときの犠牲試薬としては１０ｖｏｌ％のメタノール水溶液を用い、酸素発生を観るときの犠牲試薬としては０．０１Ｍ（ｍｏｌ／Ｌ）のＡｇＮＯ3水溶液を用いた。
【００４３】
水素生成用の粉末状試料には、前記焼結体試料を乳鉢で約１時間乾式粉砕して作製した、粒径１０μｍ以下程度の粉末（約０．２ｇ）を用いた。また、水素生成用の試料には、より触媒活性を促進させるＰｔ助触媒を、１ｗｔ％の重量比で含浸固着させた。
【００４４】
実験は、図３に示す実験装置を用いて行った。
【００４５】
水素発生を観るときは、２００ｍＬの蒸留水にＡｇＮＯ3１０ｍＬ及びｐＨ調整剤Ｌａ2Ｏ3０．２ｇを加えた水溶液を用い、この水溶液と約０．２ｇの粉末状試料とを混合して調製した分散液７を密閉できる石英セル８に投入し、攪拌機（マグネティックスターラー）１４で攪拌できるようにした。また、酸素発生を観るときは、１８０ｍＬの蒸留水にメタノール２０ｍＬを加えた水溶液を使った。
【００４６】
図３に示すように、実験は、石英セル８の横側から分散液７に光源１１（前記キセノンランプ（紫外光励起を観る場合は水銀灯））を用いて光４を照射し、１時間おきに、生成する水素量又は酸素量を、ガスクロマトグラフィー（株式会社島津製作所製ＧＣ−１４ｂ）１０を用いてＴＣＤ検出器により定量した。なお、石英セル８内部で生成した水素又は酸素は、それぞれ、ガスライン９によってガス分析機であるガスクロマトグラフィー１０に送られる。また、水温を一定に保つために、石英セル８自体を冷却装置１３が設けられた恒温槽１２で冷却した。
【００４７】
［実施例］
以下に、実施例を挙げて本発明の光励起半導体を説明するが、本発明の光励起半導体はこれらの実施例により何ら限定されるものではない。
【００４８】
（実施例１）
実施例１では、ＢａＺｒ0.4Ｃｅ0.4Ｉｎ0.2Ｏ3-αの組成を有する材料を合成した。作製方法としては、前述の高温固相反応により合成した。酢酸バリウム、水酸化ジルコニウム、酸化セリウム、及び酸化インジウムの粉末原料を、Ｂａ：Ｚｒ：Ｃｅ：Ｉｎの組成比が１：０．４：０．４：０．２になるように混合し、メノウ乳鉢中でエタノール溶媒を用いて粉砕混合を行った。充分に混合した後、溶媒を除去し、更にバーナーで脱脂してから、再度メノウ乳鉢中での粉砕混合を繰り返した。その後、円柱状にプレス成形して、１３５０℃で１２時間焼成を行った（仮焼成）。焼成したものを粗粉砕し、その後ベンゼン溶媒中で遊星ボールミル粉砕をして、粒径が３μｍ以下（実際に粒度分布計により測定）となるように造粒した。得られた粉末を１５０℃で真空乾燥させた後、２トン／ｃｍ2で一軸プレスと静水圧プレスとをかけて円柱に成形し、直ちに１６００℃で１０時間焼成して（本焼成）、焼結体を作製した。
【００４９】
（実施例２）
実施例２では、ＢａＺｒ0.6Ｃｅ0.2Ｉｎ0.2Ｏ3-αの組成を有する材料を合成した。酢酸バリウム、酸化セリウム、水酸化ジルコニウム及び酸化インジウムの粉末原料を、Ｂａ：Ｚｒ：Ｃｅ：Ｉｎの組成比が１：０．６：０．２：０．２になるように混合したこと以外は、実施例１と同様にして、実施例２の材料を合成した。
【００５０】
（実施例３）
実施例３では、ＢａＺｒ0.5Ｃｅ0.3Ｉｎ0.2Ｏ3-αの組成を有する材料を合成した。酢酸バリウム、酸化セリウム、水酸化ジルコニウム及び酸化インジウムの粉末原料を、Ｂａ：Ｚｒ：Ｃｅ：Ｉｎの組成比が１：０．５：０．３：０．２になるように混合したこと以外は、実施例１と同様にして、実施例３の材料を合成した。
【００５１】
（実施例４）
実施例４では、ＢａＺｒ0.6Ｃｅ0.3Ｉｎ0.1Ｏ3-αの組成を有する材料を合成した。酢酸バリウム、酸化セリウム、水酸化ジルコニウム、及び酸化インジウムの粉末原料を、Ｂａ：Ｚｒ：Ｃｅ：Ｉｎの組成比が１：０．６：０．３：０．１になるように混合したこと以外は、実施例１と同様にして、実施例４の材料を合成した。
【００５２】
（実施例５）
実施例５では、ＢａＺｒ0.5Ｃｅ0.25Ｉｎ0.25Ｏ3-αの組成を有する材料を合成した。酢酸バリウム、酸化セリウム、水酸化ジルコニウム、及び酸化インジウムの粉末原料を、Ｂａ：Ｚｒ：Ｃｅ：Ｉｎの組成比が１：０．５：０．２５：０．２５になるように混合したこと以外は、実施例１と同様にして、実施例５の材料を合成した。
【００５３】
（実施例６）
実施例６では、ＢａＺｒ0.3Ｃｅ0.5Ｉｎ0.2Ｏ3-αの組成を有する材料を合成した。酢酸バリウム、酸化セリウム、水酸化ジルコニウム、及び酸化インジウムの粉末原料を、Ｂａ：Ｚｒ：Ｃｅ：Ｉｎの組成比が１：０．３：０．５：０．２になるように混合したこと以外は、実施例１と同様にして、実施例６の材料を合成した。
【００５４】
（実施例７）
実施例７では、ＢａＺｒ0.45Ｃｅ0.45Ｉｎ0.1Ｏ3-αの組成を有する材料を合成した。酢酸バリウム、酸化セリウム、水酸化ジルコニウム、及び酸化インジウムの粉末原料を、Ｂａ：Ｚｒ：Ｃｅ：Ｉｎの組成比が１：０．４５：０．４５：０．１になるように混合したこと以外は、実施例１と同様にして、実施例７の材料を合成した。
【００５５】
（実施例８）
実施例８では、ＢａＺｒ0.6Ｃｅ0.2Ｇｄ0.2Ｏ3-αの組成を有する材料を合成した。作製方法としては、前述の高温固相反応により合成した。酢酸バリウム、水酸化ジルコニウム、酸化セリウム、及び酸化ガドリニウムの粉末原料を、Ｂａ：Ｚｒ：Ｃｅ：Ｇｄの組成比が１：０．６：０．２：０．２になるように混合し、メノウ乳鉢中でエタノール溶媒を用いて粉砕混合を行った。充分に混合した後、溶媒を除去し、更にバーナーで脱脂してから、再度メノウ乳鉢中での粉砕混合を繰り返した後、円柱状にプレス成形して、１４００℃で１２時間焼成を行った（仮焼成）。焼成したものを粗粉砕し、その後ベンゼン溶媒中で遊星ボールミル粉砕をして、粒径が３μｍ以下（実際に粒度分布計により測定）となるように造粒した。得られた粉末を１５０℃で真空乾燥させた後、２トン／ｃｍ2で一軸プレスと静水圧プレスとをかけて円柱に成形し、直ちに１６５０℃で１０時間焼成して（本焼成）、焼結体を作製した。
【００５６】
（実施例９）
実施例９では、ＢａＺｒ0.5Ｃｅ0.4Ｇｄ0.1Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．５：０．４：０．１になるように混合したこと以外は、実施例８と同様にして、実施例９の材料を合成した。
【００５７】
（実施例１０）
実施例１０では、ＢａＺｒ0.4Ｃｅ0.5Ｇｄ0.1Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．４：０．５：０．１になるように混合したこと以外は、実施例８と同様にして、実施例１０の材料を合成した。
【００５８】
（実施例１１）
実施例１１では、ＢａＺｒ0.52Ｃｅ0.24Ｇｄ0.24Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．５２：０．２４：０．２４になるように混合したこと以外は、実施例８と同様にして、実施例１１の材料を合成した。
【００５９】
（実施例１２）
実施例１２では、ＢａＺｒ0.45Ｃｅ0.45Ｇｄ0.1Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．４５：０．４５：０．１になるように混合したこと以外は、実施例８と同様にして、実施例１２の材料を合成した。
【００６０】
（実施例１３）
実施例１３では、ＢａＺｒ0.42Ｃｅ0.38Ｇｄ0.2Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．４２：０．３８：０．２になるように混合したこと以外は、実施例８と同様にして、実施例１３の材料を合成した。
【００６１】
（実施例１４）
実施例１４では、ＢａＺｒ0.4Ｃｅ0.4Ｇｄ0.2Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．４：０．４：０．２になるように混合したこと以外は、実施例８と同様にして、実施例１４の材料を合成した。
【００６２】
（実施例１５）
実施例１５では、ＢａＺｒ0.6Ｃｅ0.2Ｇａ0.2Ｏ3-αの組成を有する材料を合成した。作製方法としては、前述の高温固相反応により合成した。酢酸バリウム、水酸化ジルコニウム、酸化セリウム、及び酸化ガリウムの粉末原料を、Ｂａ：Ｚｒ：Ｃｅ：Ｇａの組成比が１：０．６：０．２：０．２になるように混合し、メノウ乳鉢中でエタノール溶媒を用いて粉砕混合を行った。充分に混合した後、溶媒を除去し、更にバーナーで脱脂してから、再度メノウ乳鉢中での粉砕混合を繰り返した後、円柱状にプレス成形して、１３５０℃で１２時間焼成を行った（仮焼成）。焼成したものを粗粉砕し、その後ベンゼン溶媒中で遊星ボールミル粉砕をして、粒径が３μｍ以下（実際に粒度分布計により測定）となるように造粒した。得られた粉末を１５０℃で真空乾燥させた後、２トン／ｃｍ2で一軸プレスと静水圧プレスとをかけて円柱に成形し、直ちに１６００℃で１０時間焼成して（本焼成）、焼結体を作製した。
【００６３】
（実施例１６）
実施例１６では、ＢａＺｒ0.6Ｃｅ0.2Ｙ0.2Ｏ3-αの組成を有する材料を合成した。作製方法としては、前述の高温固相反応により合成した。酢酸バリウム、水酸化ジルコニウム、酸化セリウム、及び酸化イットリウムの粉末原料を、Ｂａ：Ｚｒ：Ｃｅ：Ｙの組成比が１：０．６：０．２：０．２になるように混合し、メノウ乳鉢中でエタノール溶媒を用いて粉砕混合を行った。充分に混合した後、溶媒を除去し、更にバーナーで脱脂してから、再度メノウ乳鉢中での粉砕混合を繰り返した後、円柱状にプレス成形して、１４００℃で１２時間焼成を行った（仮焼成）。焼成したものを粗粉砕し、その後ベンゼン溶媒中で遊星ボールミル粉砕をして、粒径が３μｍ以下（実際に粒度分布計により測定）となるように造粒した。得られた粉末を１５０℃で真空乾燥させた後、２トン／ｃｍ2で一軸プレスと静水圧プレスとをかけて円柱に成形し、直ちに１６５０℃で１０時間焼成して（本焼成）、焼結体を作製した。
【００６４】
（実施例１７）
実施例１７では、ＢａＺｒ0.15Ｃｅ0.65Ｉｎ0.2Ｏ3-αの組成を有する材料を合成した。酢酸バリウム、酸化セリウム、水酸化ジルコニウム及び酸化インジウムの粉末原料を、Ｂａ：Ｚｒ：Ｃｅ：Ｉｎの組成比が１：０．１５：０．６５：０．２になるように混合したこと以外は、実施例１と同様にして、実施例１７の材料を合成した。
【００６５】
（実施例１８）
実施例１８では、ＢａＺｒ0.65Ｃｅ0.2Ｉｎ0.15Ｏ3-αの組成を有する材料を合成した。酢酸バリウム、酸化セリウム、水酸化ジルコニウム及び酸化インジウムの粉末原料を、Ｂａ：Ｚｒ：Ｃｅ：Ｉｎの組成比が１：０．６５：０．２：０．１５になるように混合したこと以外は、実施例１と同様にして、実施例１８の材料を合成した。
【００６６】
（実施例１９）
実施例１９では、ＢａＺｒ0.6Ｃｅ0.15Ｉｎ0.25Ｏ3-αの組成を有する材料を合成した。酢酸バリウム、酸化セリウム、水酸化ジルコニウム及び酸化インジウムの粉末原料を、Ｂａ：Ｚｒ：Ｃｅ：Ｉｎの組成比が１：０．６：０．１５：０．２５なるように混合したこと以外は、実施例１と同様にして、実施例１９の材料を合成した。
【００６７】
（実施例２０）
実施例２０では、ＢａＺｒ0.3Ｃｅ0.55Ｉｎ0.15Ｏ3-αの組成を有する材料を合成した。酢酸バリウム、酸化セリウム、水酸化ジルコニウム及び酸化インジウムの粉末原料を、Ｂａ：Ｚｒ：Ｃｅ：Ｉｎの組成比が１：０．３：０．５５：０．１５になるように混合したこと以外は、実施例１と同様にして、実施例２０の材料を合成した。
【００６８】
（実施例２１）
実施例２１では、ＢａＺｒ0.55Ｃｅ0.4Ｉｎ0.05Ｏ3-αの組成を有する材料を合成した。酢酸バリウム、酸化セリウム、水酸化ジルコニウム及び酸化インジウムの粉末原料を、Ｂａ：Ｚｒ：Ｃｅ：Ｉｎの組成比が１：０．５５：０．４：０．０５になるように混合したこと以外は、実施例１と同様にして、実施例２１の材料を合成した。
【００６９】
（実施例２２）
実施例２２では、ＢａＺｒ0.35Ｃｅ0.45Ｇｄ0.2Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．３５：０．４５：０．２になるように混合したこと以外は、実施例８と同様にして、実施例２２の材料を合成した。
【００７０】
（実施例２３）
実施例２３では、ＢａＺｒ0.65Ｃｅ0.2Ｇｄ0.15Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．６５：０．２：０．１５になるように混合したこと以外は、実施例８と同様にして、実施例２３の材料を合成した。
【００７１】
（実施例２４）
実施例２４では、ＢａＺｒ0.6Ｃｅ0.15Ｇｄ0.25Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．６：０．１５：０．２５になるように混合したこと以外は、実施例８と同様にして、実施例２４の材料を合成した。
【００７２】
（実施例２５）
実施例２５では、ＢａＺｒ0.4Ｃｅ0.5Ｇｄ0.1Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．４：０．５：０．１になるように混合したこと以外は、実施例８と同様にして、実施例２５の材料を合成した。ただし、仮焼成したものをベンゼン溶媒中で遊星ボールミル粉砕する際、粒径３μｍ以下ではなく粒径１μｍ以下（実際に粒度分布計により測定）となるように、造粒した。
【００７３】
（実施例２６）
実施例２６では、ＢａＺｒ0.6Ｃｅ0.35Ｇｄ0.05Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．６：０．３５：０．０５になるように混合したこと以外は、実施例８と同様にして、実施例２６の材料を合成した。
【００７４】
（実施例２７）
実施例２７では、ＢａＺｒ0.4Ｃｅ0.2Ｇｄ0.4Ｏ3-αの組成を有する材料を合成した。酢酸バリウム、酸化セリウム、水酸化ジルコニウム、及び酸化ガドリニウムの粉末原料を、Ｂａ：Ｚｒ：Ｃｅ：Ｇｄの組成比が１：０．４：０．２：０．４になるように混合したこと以外は、実施例８と同様にして、実施例２７の材料を合成した。
【００７５】
（実施例２８）
実施例２８では、ＢａＺｒ0.4Ｃｅ0.4Ｉｎ0.2Ｏ3-αの組成を有し、密度が実施例１とは異なる材料を合成した。作製方法としては、静水圧プレスを行わない以外は、前述の実施例１と同様にして、合成した。
【００７６】
（実施例２９）
実施例２９では、ＢａＺｒ0.4Ｃｅ0.4Ｉｎ0.2Ｏ3-αの組成を有し、粒径が実施例１とは異なる材料を合成した。作製方法としては、「１６５０℃で１０時間焼成して（本焼成）」のところを、「１６５０℃で２４時間焼結する」以外は、前述の実施例１と同様にして、合成した。
【００７７】
（実施例３０）
実施例３０では、ＢａＺｒ0.4Ｃｅ0.4Ｉｎ0.2Ｏ3-αの組成を有し、粒径が実施例１とは異なる材料を合成した。作製方法としては、「１６５０℃で１０時間焼成して（本焼成）」のところを、「１６５０℃で４時間焼結する」以外は、前述の実施例１と同様にして、合成した。
【００７８】
実施例１〜３０の材料について、前述の（Ａ）組成分析、（Ｂ）結晶構造分析、（Ｃ）密度、（Ｄ）紫外光−可視分光光度分析、（Ｅ）恒温恒湿試験、（Ｆ）光触媒特性、の方法をそれぞれ分析した。
【００７９】
（１）組成分析（蛍光Ｘ線表面組成分析）の結果
実施例１〜３０について、仕込組成と合成組成とを調べた結果、すべての試料について、仕込み組成と合成組成との間に組成ずれはほとんどなく、５％以内であった。
【００８０】
(２)結晶構造分析、密度、粒塊径の測定結果
実施例１のＸ線回折パターンを図４に示す。また、結晶型、密度、平均粒塊径の測定結果を表１に示す。なお、平均粒塊径は、各実施例で得られた少なくとも３０個以上の光励起半導体の粒塊径を、電子顕微鏡を用いて測定し、その平均値を算出することによって求めた。平均粒塊径は、ほとんどのもので３０μｍ以下であったが、実施例３０のように平均粒塊径が大きいものは、熱履歴でクラックが生じた。
【００８１】
（３）紫外光−可視光分光光度分析の結果
図５（ａ）に、実施例１〜７の材料についての紫外光−可視光分光光度分析の結果を示す。また、図５（ｂ）に、実施例８〜１５の材料についての紫外光−可視光分光光度分析の結果を示す。図５（ａ）及び（ｂ）において、縦軸（ｋ／ｍ）は、吸光度の対数値をＫｕｂｅｌｋａ−Ｍｕｎｋ変換して得られた値を示している。実施例１〜３０の吸収波長端を、表２に示す。
【００８２】
（４）恒温恒湿試験及び煮沸耐久性試験の結果
１００００時間の恒温恒湿試験（８５℃、８５％ＲＨ）を行った結果、実施例１〜３０の材料のうち密度が９６％以上の試料は、目視では試験前後で変化が見られなかった。さらに、試験前後でＸ線回折パターン上にもなんら変化はなく、組成、ペロブスカイト型構造単相、結晶構造を保持していることが確認された。また、煮沸耐久性試験では、実施例１７,２０，２２，２４，２５，２７，２８，２９，３０を除き、１００時間の間、ｐＨ最高値は９を超えることがなく安定していた。なお、実施例２８は、実施例１と同じ組成を有するものの、その密度比が９５％以下であったため、煮沸１００時間で、ｐＨ最高値は９を超えた。また、実施例２９及び実施例３０は、実施例１と同じ組成を有するものの、実施例２９は平均粒塊径が３５μｍを超えていたため、実施例３０は平均粒塊径が０．１未満であったため、共に煮沸耐久性試験でｐＨが９以上を示した。
【００８３】
（５）光触媒特性についての結果
実施例１〜３０の材料について、光照射時の水分解による水素及び酸素の生成量を調べることにより、光触媒特性を明らかにした。まず、波長２５４ｎｍの紫外光を発生する水銀灯を用い、実施例１〜３０の各材料に紫外光を照射した。その結果、実施例１〜３０の材料の全てが、波長２５４ｎｍの紫外光により触媒活性を示し、光励起半導体であることを確認した。次に、光源に４２０ｎｍ以下の波長をカットした４２０ｎｍ〜８００ｎｍの連続スペクトルを有するキセノンランプ光（３００Ｗ、２０Ｖ）を用いた場合の水素と酸素との生成率を表２に示す。図６（ａ）に、実施例１の材料について水素の発生特性を調べた結果を示し、図６（ｂ）に、実施例１の材料について酸素の発生特性を調べた結果を示す。
【００８４】
【表１】
2011139978.tif 000003
【００８５】
【表２】
2011139978.tif 000004
【００８６】
以上の結果より、本発明の構成要件を満たす材料の場合、紫外光及び可視光を照射することで、水素及び／又は酸素が発生する反応が確認された。これにより、光（紫外光−可視光）照射により原理的に電子移動が発生していることが実証され、光触媒としても機能する光励起半導体であることが確認された。特に、実施例１〜１７，２０，２８〜３０の材料は、キセノンランプ（波長：４２０ｎｍ〜８００ｎｍ）の照射により水素及び酸素が発生して可視光応答性が実証され、可視光励起光触媒、可視光励起半導体であることが検証された。
【００８７】
前記（１）〜（５）に示した結果より、ペロブスカイト型酸化物の半導体であって、一般式：ＢａＺｒxＣｅyＭ1-x-yＯ3-α（式中、Ｍは３価の元素から選択される少なくとも１種の元素であり、ｘ及びｙは０よりも大きく１未満の数値で、且つｘ＋ｙ＜１を満たし、αは酸素欠損量で、０よりも大きく１．５未満の数値である。）で表される組成を有する材料は、紫外光−可視光の照射によって触媒活性及び光励起半導体特性を示すことが確認された。また、吸収波長端の結果及びキセノンランプの照射による水素及び酸素の生成結果から、これらの材料は、特に太陽光や蛍光灯等の可視光領域（４００ｎｍ以上）の光を有効に利用できる材料であることがわかった。
【００８８】
恒温恒湿試験及び煮沸耐久性試験の結果によれば、理論密度に対する密度比を９６％以上とすることにより、耐水性をより向上させることが可能であることが分かった。
【００８９】
なお、本実施例では、ジルコニウムセリウムバリウム酸化物（Ｂａ−Ｚｒ−Ｃｅ−Ｏ）を母体として、ジルコニウムとセリウムの一部をＩｎ、Ｇｄ、Ｇａ又はＹの３価の元素で置換した材料として、一般式：ＢａＺｒxＣｅyＭ1-x-yＯ3-α（Ｍは３価の元素、０＜ｘ＜１、０＜ｙ＜１、ｘ＋ｙ＜１）で表される実施例１〜３０の組成についての事例を示したが、３価の元素での置換量はこれらの範囲に規定されるものではなく、０．０５よりも少なくてもよいし、０．２５よりも多くてもよい。ただし、好ましい置換量（１−ｘ−ｙ）は、０．１以上０．３５以下である。
【００９０】
また、３価の置換元素としては、他に、希土類元素、Ｓｃ、Ａｌ、Ｓｍ、Ｎｄなどが考えられる。また、本発明の材料は、基本的にはＢａ、Ｚｒ、Ｃｅ、Ｍ（３価の元素）及びＯの４元素で構成されることを示しているが、不純物としてＳｉ、Ａｌ又はＮａを含む組成、あるいは、副成分の３価の置換元素をさらに含む組成も考えられる。この場合、不純物等として含まれる成分は、５原子％以下であることが望ましく、より望ましくは１原子％以下である。基本的にジルコニウム、セリウム、バリウムの一部を３価の元素に置換した系であって、組成の条件を満たしていれば、同様の効果を出現させる。また、本実施例では、材料合成は、基本的に焼成を繰り返し、焼結体として合成する方法を示したが、例えば、スパッタ、蒸着、溶射、イオンプレーティング、塗布、メッキ及びＣＶＤ等の気相法を用いた膜でもよいし、共沈法やゾルゲル法、有機金属化合物を用いた溶液法を用いたものでもよい。焼成温度、圧力も規定するものでなく、水熱合成法を用いてもよい。また、本発明の光励起半導体の形状は、平均粒塊径が０．１〜３０μｍの範囲内であることが、耐水性の観点から好ましいが、これに限定されない。本発明の光励起半導体は、平均粒塊径がこの範囲外の粒子（例えばナノ粒子）でもよいし、膜状（厚膜、薄膜）であってもよい。
【００９１】
（実施の形態２）
本発明のデバイスの一実施形態について説明する。本実施の形態では、本発明の光励起半導体を含む粉末又は膜を備えたデバイスであり、前記光励起半導体に光を照射することによって水を分解して水素及び酸素の少なくとも何れか一方を生成するデバイスの例について説明する。
【００９２】
本実施の形態のデバイスは、実施の形態１で説明したような本発明の光励起半導体を用いた、高性能な水素生成デバイスである。太陽光を利用した水素生成デバイスの例について、その概略図を図７（ａ）及び図７（ｂ）に示す。
【００９３】
図７（ａ）に示す水素生成デバイスは、少なくとも２５４ｎｍ以上の波長を有する光を発する光源（例えば、水銀灯、太陽光、蛍光灯）と、前記光源から発せられた光４を吸収して触媒反応を示す本発明の光励起半導体の粉末を、水素及び酸素源となる水に分散させた分散液７と、分散液７を保持する石英セル８と、発生する気体を分離する分離膜１５と、気体を捕集するタンク（図示せず）と、石英セル８と各タンクとを連結するガス管１６，１７と、を備えている。石英セル８は、光源から発せられた光４を透過させる材料によって形成されている。本実施の形態の水素生成デバイスは、光４を石英セル８中の分散液７（本発明の光励起半導体）に照射することで、分散液７中の光励起半導体によって水を分解して水素及び酸素を生成する。生成した水素及び酸素は、分離膜１５で、水素と酸素とに分離されて各々タンクに貯蔵される。
【００９４】
図７（ｂ）に示す水素生成デバイスは、本発明の光励起半導体を電極として備えた例である。このような電極は、ＩＴＯやＦＴＯ（Fluorine-doped Tin Oxide）等の導電性を有する集電体が予め設けられた酸化物やガラス等からなる基板上、もしくは金属基板上に、本発明の光励起半導体を膜化して配置することによって形成できる。図７（ｂ）に示す水素生成デバイスは、本発明の光励起半導体を含む電極（光触媒電極）１９と、電極１９と導線２１によって電気的に接続された対極２０と、水素及び酸素源となる水１８と、電極１９と対極２０との間に配置された塩橋２２と、これらを収容する石英セル８と、気体を捕集するタンク（図示せず）と、石英セル８と各タンクとを連結するガス管１６，１７と、を備えている。対極２０には白金等が使われるが、水素を発生できるのであれば、他の金属でも問題ない。
【００９５】
（実施の形態３）
本実施の形態では、実施の形態１で説明したような本発明の光励起半導体を用い、前記光励起半導体に光を照射することによって発電させるデバイスである、太陽電池の例について説明する。
【００９６】
太陽電池は、通常、ｐ型半導体とｎ型半導体とを接合させた構造を有する。本発明の光励起半導体はｐ型半導体として使用できるので、他のｎ型半導体と接合させて、外部回路の導線を繋げることによって、太陽電池を構成できる。この太陽電池に太陽光や蛍光灯を照射することで、外部回路に電流を取り出せる。
【００９７】
図８に、本実施の形態の太陽電池の構成例について、その概略図を示す。図８に示す太陽電池は、本発明の光励起半導体からなるｐ型半導体層２３と、ｐ型半導体層２３と接合されたｎ型半導体層２４と、ｎ型半導体層２４の光照射側の表面上に配置された反射防止膜２５と、ｐ型半導体層２３上に配置された電極（正極）２６と、反射防止膜２５上に配置された電極（負極）２７と、を備えており、外部回路２８に接続されている。なお、図示されていないが、反射防止膜２５には部分的に貫通部が設けられており、当該貫通部を介してｎ型半導体層２４と負極２７とが電気的に接続されている。また、本実施の形態の太陽電池では、光源として蛍光灯２９を利用することも可能である。
【００９８】
（実施の形態４）
本実施の形態では、実施の形態１で説明したような本発明の光励起半導体を用い、前記光励起半導体に光を照射することによって有機物を分解するデバイスの例について説明する。
【００９９】
図９に、本実施の形態の有機物分解デバイスである、抗菌及び脱臭デバイスの一例を示す。この抗菌及び脱臭デバイスは、本発明の光励起半導体からなる粉末をガラス基板上に塗布固着させることによって形成された光励起半導体フィルタ３０を、光透過筐体３２における処理前の空気・気体の吸入面側に設けることによって形成されている。光透過筐体３２における処理後の空気・気体の排気面側には、送風機３１が設けられている。処理空気・気体は、光透過筐体３２に吸入される際にフィルタ３０を通過する。このフィルタ３０に光を照射することによって、フィルタ３０に設けられた本発明の光励起半導体による光触媒作用により、フィルタ３０通過時に空気・気体中の有機物が分解される。
【０１００】
実際に、一定容積のボックス中に本発明の光励起半導体の塗布膜を入れ、アセトアルデヒド等の臭気成分を封入し、一定時間光照射した後の臭気を嗅いでみると、臭気が低減されていることがわかった。また、検知管等で光照射前後の濃度を測定すると、濃度が低減していることが確認された。また同様のデバイスを用いて、アセトアルデヒドから酢酸が生成していることも確認されていることから、有機物の部分酸化又は部分還元反応も観察された。
【０１０１】
（実施の形態５）
本実施の形態では、実施の形態１で説明したような本発明の光励起半導体を用い、前記光励起半導体に光を照射することによって有機物を分解するデバイスのさらに別の例について説明する。
【０１０２】
本実施の形態のデバイスは、水中の有機物を分解することによって水を浄化する水質浄化デバイスである。図１０（ａ）は、実施の形態４の抗菌及び脱臭デバイスに用いられた光励起半導体フィルタ３０を利用する水質浄化デバイスの概略図である。光透過筐体３２の内部に送られた汚水中の有機物は、光透過筐体３２内に配置された光励起半導体フィルタ３０の光触媒作用によって分解され、送液ポンプ３３によって光透過筐体３２の外部に排液される。図１０（ｂ）は、光励起半導体フィルタ３０の代わりに、本発明の光励起半導体の粉末を水に分散させた分散液７を利用する水質浄化デバイスの概略図である。
【０１０３】
実際に、本発明の光励起半導体の粉末を水に分散させた分散液を用いて、ＢＴＢ液の退色試験を行った。まずビーカーに光励起半導体の分散液を入れ、さらにこれにＢＴＢ液を滴下して分散液に色（黄色から青色）をつけた。ビーカー外から光を照射したところ、色が退色するのを観察した。この結果から、本発明の光励起半導体が光照射されることによってＢＴＢ液を分解し、その結果、ＢＴＢ液が退色したと判断される。このように、本発明の光励起半導体によれば、水中の有機物、汚物を浄化することが可能であることを確認した。
【０１０４】
なお、実施の形態１では、水素生成用の試料には、より触媒活性を促進させるＰｔ助触媒を用いたが、用いなくてもよいし、その量も限定されない。また、助触媒はＰｔでなく、例えばＮｉ、Ｒｕ、Ａｇ、Ｐｄ等でもよいし、固着法についても光還元法でも含浸法でもよい。また、実施の形態１〜５で説明した石英セル８は、光の透過しやすい他の材質のセルであってもよく、パイレックス（登録商標）やガラスでもよい。また、水を分解する評価方法では、蒸留水にＡｇＮＯ3、メタノール、ｐＨ調整剤のＬａ2Ｏ3を添加した溶液を用いているが、もちろん蒸留水だけでもよいし、重炭酸ナトリウム及び硫化カリウム等の緩衝剤をさらに添加してもよい。水溶液も、ＫＯＨやＨＣｌが微量に含まれていてもよい。
【０１０５】
また、実施の形態２〜５で説明したデバイスの各構成の寸法は特に限定されない。例えば、各層を形成する際の成膜方法は、塗布法でも電解析出法でもよく、その膜厚や寸法も限定されない。また、本発明の光励起半導体を水素生成用の電極として用いる場合、対極として白金膜を用いた例を説明したが、対極の材料としては銀や銅でも可能であり、寸法も限定されない。さらに、実施の形態１〜５では、光源に、疑似太陽光としてのキセノンランプ、太陽光、蛍光灯を用いた例を示したが、可視光を含む光であればＬＥＤの使用も可能であり、その光強度も規定するものではない。もちろん水銀灯のような紫外光ランプ、ブラックライトを用いても、デバイス上問題はない。また、水素生成の評価方法では、室温又は恒温槽を用いた事例を示しているが、実際のデバイス、評価では、周囲温度も規定するものではない。
【産業上の利用可能性】
【０１０６】
本発明の光励起半導体は、例えば太陽光から水素を生成するデバイス、太陽電池、空質浄化装置等の脱臭デバイス、抗菌膜、防汚膜、超親水性膜、防曇膜、水質浄化デバイス及びＣＯ2と水からのメタノール合成等の、光触媒関連技術及び太陽電池関連技術に有用である。
【符号の説明】
【０１０７】
１    伝導帯
２    禁制帯
３    価電子帯
４    光
５    正孔
６    電子
７    光励起半導体の分散液
８    光透過セル
９    ガスライン
１０  ガスクロマトグラフィー
１１  光源
１２  恒温槽
１３  冷却装置
１４  攪拌機
１５  ガス分離膜
１６  ガス管（水素）
１７  ガス管（酸素）
１８  水
１９  電極
２０  対極
２１  導線
２２  塩橋
２３  ｐ型半導体層（光励起半導体）
２４  ｎ型半導体層
２５  反射防止膜
２６  電極（正極）
２７  電極（負極）
２８  外部回路
２９  蛍光灯
３０  光励起半導体フィルタ
３１  送風機
３２  光透過筐体
３３  送液ポンプ
【図１】
2011139978.tif 000005
【図２】
2011139978.tif 000006
【図３】
2011139978.tif 000007
【図４】
2011139978.tif 000008
【図５】
2011139978.tif 000009
【図６】
2011139978.tif 000010
【図７】
2011139978.tif 000011
【図８】
2011139978.tif 000012
【図９】
2011139978.tif 000013
【図１０】
2011139978.tif 000014